КОСМЕТИЧЕСКАЯ КОМПОЗИЦИЯ НА ОСНОВЕ ГИАЛУРОНОВОЙ КИСЛОТЫ, СПОСОБ ЕЕ ПОЛУЧЕНИЯ И ЕЕ ПРИМЕНЕНИЕ
COSMETIC COMPOSITION BASED ON HYALURONIC ACID, METHOD FOR PREPARATION AND USE THEREOF

Область техники
Настоящее изобретение относится к косметической композиции на основе гиалуроновой кислоты, которая содержит нановолокна, содержащие гиалуроновую кислоту или ее фармацевтически приемлемую соль и по меньшей мере один полимер-носитель, предпочтительно полиэтиленоксид, поливиниловый спирт. Кроме того, оно относится к способу получения композиции, который проводят посредством электростатического прядения смеси в воде.
Уровень техники
Нановолокна представляют собой наноматериалы с диаметром, который обычно меньше 100 нм, Nano glossary. Nanotechnology Task Force, Berlin: Federal Institute for Materials Research and Testing. 24 марта 2011 г. «Взято из ISO/TS 27687: 2008 Нанотехнологии - Термины и определения нанообъектов - Наночастица, нановолокно и нанопластина». В большинстве случаев, однако, их размер находится в диапазоне от 50 до 800 нм. Их можно получать различными способами. В настоящее время наиболее часто используемым способом, возможно, является способ электростатического прядения. Это очень простой и эффективный способ для получения ультратонких полимерных волокон, диаметр которых может варьировать от приблизительно 5 до 500 нм, смотрите J.M. Deitzel et al. Polymer 42 (2001) 261-272. Благодаря своей структуре указанные нановолоконные материалы обладают уникальными свойствами, что позволяет широко их использовать во многих областях. Они могут находить применение, например, в качестве фильтров, композитных креплений - смотрите, например, М.М. Bergshoef et al. Adv. Mater. 11 (1999) 1362-1365, носителей лекарственных средств - смотрите, например, Е.R. Kenawy et al. J. Control. Release 81 (2002) 57-64, или каркасных структур - смотрите, например, P. Wutticharoenmongkol et al. J. Nanosci. Nanotech. 6(2006)514-522. Нановолокна получают из натуральных, а также из синтетических полимеров. Часто используемые натуральные полимеры включают полисахариды, такие как гиалуроновая кислота, целлюлоза или хитозан, синтетические включают поливиниловый спирт (ПВС), поликапролактон (ПКЛ), полимерную молочную кислоту (ПМК), полиэтиленоксид (ПЭО), ацетат целлюлозы (АЦ), нейлон (НЛ) или полиуретаны (ПУ).
12
В настоящее время применение наноматериалов в виде носителей является общепринятым для косметических средств, уже есть множество продуктов на рынке, главным образом кремы или сыворотки для лица, содержащие эти материалы. Более конкретно, это, например, Revitalift (L'Oreal), который содержит проретинол А в виде наносом, затем Advanced Night Repair Protective ( Lauder), который содержит липосомы,  (), содержащий гидроксиапатит в виде наночастиц, и подобные. Однако, применение нановолокон в косметических средствах является новой тенденцией, которая еще развивается. До сих пор на рынке не было косметического продукта, который был бы образован нановолокнами. На данный момент одной из потенциальных возможностей применения нановолокон в косметических средствах является прядение активных веществ вместе с выбранными и совместимыми полимерами. Нановолокна могут, таким образом, быть использованы в качестве носителей, которые помогают улучшать состояние кожи и ослаблять, например, признаки ее старения. Даже хотя на рынке до сих пор не было косметического продукта на основе нановолокон, некоторые возможности композиции и получение таких продуктов были описаны в литературе. Одним из первых, кто занялся получением нановолокон для косметических применений, был Taepaiboon и соавт. Они связали витамины А и Е с волокнами ацетата целлюлозы, полученными способом электростатического прядения. Затем они регулировали in vitro способом характеристики и различие в высвобождении указанных веществ из нановолоконных подложек на основе ацетата целлюлозы, а также из пленок, полученных отливом раствора ацетата целлюлозы - смотрите European Journal of Pharmaceutics and Biopharmaceutics, 67 (2007) 387-397. В 2010 г. Fathi-Azarbayjani и соавт. опубликовали получение нановолоконных масок для лица от морщин из ПВС и циклодекстринов (ПР бета-ЦД) при помощи способа электростатического прядения, которые содержали витамины А и С (ретиноевую и аскорбиновую кислоту), наночастицы золота и коллаген. Это маска, которая находится в сухом состоянии и, таким образом, вещества, связанные в ней, не подвергаются гидролизу. При нанесении маски на лицо и его увлажнении, маска растворяется в течение 15 минут, она высвобождает активные вещества и обеспечивает их максимальное проникновение - смотрите A. Fathi-Azarbayjani et al. AAPS PharmSciTech, 11 (2010) 1164-1170. В этом случае маска не нанесена на какую-либо подложку. Применение нановолокон в качестве носителей активных веществ применительно к возможному применению в области косметических средств было также опубликовано в 2013 г. Madhaiyan и соавт. и Sheng и соавт. В первом случае нановолокна получали из биосовместимого полимера поликапролактона (ПКЛ), с которым связывали витамин В - смотрите K. Madhaiyan et al International Journal of Pharmaceutics, 444 (2013) 70-76. Во втором случае волокна получали из фиброина, полученного из шелка, с которым связывали витамин Е - смотрите X. Sheng et al. International Journal of Biological Macromolecules (2010), doi:10.1016/j.ijbiomac.2013.01.029. До сих пор не было публикаций, которые бы описывали прядение косметически активных веществ, отличных от витаминов, или неорганических частиц, или коллагена. Полимерные вещества (ацетат целлюлозы, поливиниловый спирт, циклодекстрины, поликапролактон и фиброин), которые использовали в вышеуказанных публикациях для получения нановолокон, допускаются в косметических средствах, но, однако, они не относятся к часто используемым основным материалам. Эти вещества не имели никакого улучшающего действия на кожу, их присутствие в препаратах является только добавочным, они служат в первую очередь для образования пленки или для регулирования вязкости.
В корейской патентной заявке KR 2011110482 A описаны нановолокна, полученные из гиалуроновой кислоты, содержащие инкапсулированный витамин для предотвращения разложения витамина, которое происходит из-за воздействия солнечного света. Более конкретно, в ней раскрыты волокна, полученные из гиалуроновой кислоты, содержащие витамин и растворимый в воде полимер. Витамин может представлять собой, например, А или Е, растворимый в воде полимер представляет собой гиалуроновую кислоту. Способ получения нановолокон состоит в получении смеси раствора витамина и растворимого в воде полимера и в электростатическом прядении. Раствор витамина получают растворением витамина в этаноле в присутствии поверхностно-активного вещества (такого как цетет и никкол), присутствие которого в препарате для косметического использования нежелательно. В международной патентной заявке WO 2009045042 A раскрыт препарат из нановолокон из смесей различных полимеров, включая, например, полиуретан, полиакрилонитрил, нейлон, полимерную молочную кислоту, поликарбонат, поликапролактон и другие. Гиалуроновую кислоту не использовали в этом случае. С этими волокнами связывали экстракты и/или натуральные эфирные масла. Указана возможность использования указанных волокон в косметических средствах.
Гиалуроновая кислота в отличие от всех вышеуказанных синтетических полимеров является веществом, которое присуще для организма, она является частью соединительных тканей и кожи, где ее основным свойством является связывание воды и при помощи этого поддержание достаточной гидратации. Однако, при старении ее содержание в коже уменьшается, гидратация снижается, и при этом возникают морщины и другие признаки старения. Вот почему гиалуроновую кислоту добавляют в различные косметические препараты, которые разрабатывают для местных, а также внутрикожных применений.
Поскольку описываются сухие косметические средства, в японской патентной заявке № JP 2006182750 A раскрыто получение косметических средств посредством сублимационной сушки (лиофилизации). Она подразумевает сушку водного раствора, содержащего смесь коллагена, гиалуроновой кислоты и производного аскорбиновой кислоты. Эту смесь затем повторно растворяют в воде или лосьоне для кожи перед использованием. Указанная форма косметических средств характеризуется длительной стабильностью и отсутствием консервантов. Таким образом, она представляет собой тип сухих косметических средств, однако, она такова, что не образуется нановолокнами. Ее недостатком по сравнению с представленными нановолоконными косметическими средствами является то, что для ее применения требуется время и определенные действия, и ее получение, связанные с лиофилизацией, дорогостоящее. Стадия повторного растворения лиофилизата увеличивает время, которое покупатель должен потратить на подготовку продукта дома перед тем, как нанести его себе.
В другой японской патентной заявке № JP 2004051521 A рассматриваются косметические средства, содержащие сухой косметический сырьевой материал на нетканом волокне. Сухой сырьевой материал может представлять собой коллаген, витамин А и С или гиалуроновую кислоту. Кроме того, продукт содержит загуститель, который может представлять собой растворимый в воде альгинат, производное целлюлозы, хитозан, хитин, ПВС и ПВП. Волокно получают из нетканого шелка, которое заполняют натуральным шелком.
Краткое раскрытие настоящего изобретения
Недостатки, возникающие в решениях уровня техники, преодолевают при помощи косметической композиции на основе гиалуроновой кислоты согласно настоящему изобретению, объект которого состоит в том, что она содержит нановолокна, содержащие по меньшей мере 1 масс. % гиалуроновой кислоты или ее фармацевтически приемлемой соли и по меньшей мере один полимер-носитель.
Преимуществом косметической композиции согласно настоящему изобретению является высокое содержание гиалуроновой кислоты в нановолокнах, т.е. до 90 масс. % или даже до 99 масс. %. Как указано выше, гиалуроновая кислота или ее соль является более природной для кожи, чем другие широко используемые полимеры для получения нановолокон, и в отличие от них она имеет значительное положительное воздействие на кожу. Ее повышенная концентрация разглаживает морщины. Кроме того, в коммерчески доступных кремах концентрация ГК может быть в 24 раза ниже при нанесении, а в коммерчески доступных сыворотках для лица в жидком виде концентрация ГК может быть в 13 раз ниже при нанесении, чем при использовании сухой композиции согласно настоящему изобретению.
Кроме того, в отличие от нановолоконных продуктов уровня техники она может содержать любой косметический активный компонент, не только витамины или неорганические частицы.
Кроме того, она не содержит никаких консервантов, стабилизаторов или остатков растворителей, она характеризуется длительной стабильностью, ее растворимость в воде очень хорошая, и она не требует никакой дополнительной модификации перед своим применением.
+
+
Фармацевтически приемлемую соль выбирают из группы, включающей любой из ионов щелочных металлов, предпочтительно Na, K. Полимер-носитель выбирают из группы, содержащей полиэтиленоксид, поливиниловый спирт, предпочтительно полиэтиленоксид. Полимеры-носители согласно настоящему изобретению облегчают проведение прядения только в воде в отсутствие других полярных растворителей, присутствие которых в нановолокнах будет раздражать или дегидратировать кожу при нанесении средства.
Нановолокна, содержащиеся в композиции согласно настоящему изобретению, имеют диаметр в диапазоне от 1 до 400 нм, предпочтительно от 20 до 300 нм, более предпочтительно от 50 до 200 нм.
Согласно предпочтительному варианту осуществления настоящего изобретения нановолокна, содержащиеся в композиции, также содержат косметически активное вещество. Оно может представлять собой любые растворимые в воде или нерастворимые в воде вещества с различным химическим составом и происхождением, которые разработаны для применения в косметических средствах. Предпочтительно косметически активное вещество согласно настоящему изобретению выбирают из группы, включающей
- растворимые в воде пептиды или растворимые в воде белки, более предпочтительно выбранные из группы, содержащей ацетил гексапептид-8, ш-гексапептид-1, белок молочной сыворотки, соевый белок, пальмитоилтрипептид-5, пальмитоилгексапептид или трипептид-32,
- растворимые в воде полисахариды, более предпочтительно выбранные из группы, содержащей шизофиллан, карбоксиметил-бета-глюкан натрия, капроилгиалуронат натрия или глюкоманнан,
- растворимые в воде растительные экстракты, более предпочтительно выбранные из группы, содержащей экстракт надземных частей иван-чая (Epilobium angustifolium) в 1,3-бутандиоле, экстракт зеленых зерен аравийского кофе (Coffea Arabica) в 1,3-бутандиоле, экстракт листьев китайской камелии (Camellia Sinensis) в 1,2-пропандиоле, экстракт корня женьшеня обыкновенного (Panax Ginseng) в 1,2-пропандиоле, экстракт алоэ вера (Aloe Barbadensis) в воде, экстракт планктона в воде,
- растворимые в воде полиолы, более предпочтительно выбранные из группы, содержащей пропиленгликоль, бутиленгликоль, глицерин;
- растворимые в воде витамины, более предпочтительно выбранные из группы, содержащей D-пантенол, сложный этиловый эфир аскорбиновой кислоты,
- лизат микрококка, который представляет собой лизат бактерии Micrococcus luteus, также креатин, 1-метилгидантоин-2-имид, лактат натрия, глицин, натриевую соль пироглутаминовой кислоты, фруктозу, мочевину, ниацинамид, инозит, бензоат натрия, молочную кислоту или другие вещества.
Кроме того, нановолокна композиции согласно настоящему изобретению могут содержать вспомогательное средство, предпочтительно карбоксиметилцеллюлозу. Другой компонент нановолоконной композиции согласно настоящему изобретению может представлять собой липофильное вещество в виде мицелл. Нерастворимые в воде вещества прядут или в виде суспензии, или полимерных мицелл, где гидрофобное вещество инкапсулировано в растворимом в воде полимере. Липофильное вещество предпочтительно выбирают из группы, содержащей экстракт смолы дерева коммифора мукул (Commiphora Mukul), экстракт лаванды стэхадской (Lavadula Stoechas) в триглицеридах октановой кислоты и декановой кислоты, кофермент Q10, пальмитат аскорбиновой кислоты, дипальмитат пиридоксина, ацетат токоферола, глицирретиновую кислоту, холестерин.
Другой предпочтительный вариант осуществления настоящего изобретения представляет собой композицию, содержащую нановолокна, содержащие гиалуроновую кислоту или ее соли и полиэтиленоксид, причем массовое отношение гиалуроновой кислоты или ее соли относительно полиэтиленоксида составляет от 1/99 до 99/1, предпочтительно от 1/99 до 90/10, более предпочтительно от 5/95 до 85/15, наиболее предпочтительно от 50/50 до 80/20.
Другой предпочтительный вариант осуществления настоящего изобретения представляет собой композицию, содержащую нановолокна, содержащие гиалуроновую кислоту или ее соли и поливиниловый спирт, причем массовое отношение гиалуроновой кислоты или ее соли относительно поливинилового спирта составляет от 2/98 до 50/50, предпочтительно от 5/95 до 50/50, более предпочтительно от 20/80 до 50/50.
Другой предпочтительный вариант осуществления настоящего изобретения представляет собой композицию, содержащую нановолокна, содержащие гиалуроновую кислоту или ее соли и смесь полиэтиленоксида, поливинилового спирта и карбоксиметилцеллюлозы, причем содержание гиалуроновой кислоты или ее соли составляет от 1 до 80 масс. %, предпочтительно от 1 до 50 масс. %, более предпочтительно 4,4 масс. %. Массовое отношение карбоксиметилцеллюлозы, полиэтиленоксида и поливинилового спирта в смеси составляет от 1/1/0,01 до 1/1/1, предпочтительно 1/1/0,5.
4
5
4
5
Молекулярная масса гиалуроновой кислоты или ее фармацевтически приемлемой соли, содержащейся в нановолокнах, включенных в композицию согласно настоящему изобретению, находится в диапазоне от 1×10 до 3×10 г/моль, предпочтительно от 5×10 до 1,5×10 г/моль, причем их содержание в нановолокнах в пересчете на сухое вещество составляет предпочтительно по меньшей мере 1 масс. %, более предпочтительно по меньшей мере 4,4 масс. % и наиболее предпочтительно по меньшей мере 50%.
Согласно другому предпочтительному варианту осуществления композиции настоящего изобретения содержание гиалуроновой кислоты или ее фармацевтически приемлемой соли находится в диапазоне от 2 до 90 масс. %, предпочтительно от 4,4 до 80 масс. %, более предпочтительно от 50 до 80 масс. %.
4
5
5
5
4
5
Молекулярная масса полимера-носителя, содержащегося в нановолокнах, содержащихся в композиции согласно настоящему изобретению, находится в диапазоне от 1×10 до 9×10 г/моль, причем предпочтительно молекулярная масса полиэтиленоксида находится в диапазоне от 3×10 до 9×10 г/моль, или молекулярная масса поливинилового спирта находится в диапазоне от 1×10 до 4×10 г/моль.
В пересчете на сухое вещество содержание полимера-носителя в нановолокнах, содержащихся в композиции, которая содержит нановолокна, содержащие гиалуроновую кислоту или ее фармацевтически приемлемую соль и смесь полиэтиленоксида, поливинилового спирта и карбоксиметилцеллюлозы, согласно настоящему изобретению находится в диапазоне от 0,001 до 90 масс. %, предпочтительно от 5 до 65 масс. %, причем предпочтительно содержание полиэтиленоксида находится в диапазоне от 5 до 90 масс. %, предпочтительно от 10 до 50 масс. %, или содержание поливинилового спирта находится в диапазоне от 0,001 до 30 масс. %, предпочтительно от 5 до 25 масс. %.
5
5
5
5
Кроме того, предпочтительно, когда молекулярная масса карбоксиметилцеллюлозы, содержащейся в нановолокнах, находящихся в композиции согласно настоящему изобретению, находится в диапазоне от 1×10 до 4×10 г/моль, предпочтительно от 1,5×10 до 3×10 г/моль, причем ее содержание находится в диапазоне от 0,001 до 50 масс. %, предпочтительно от 10 до 40 масс. %.
Кроме того, предпочтительно, когда в пересчете на сухое вещество содержание косметически активных веществ в нановолокнах, содержащихся в композиции согласно настоящему изобретению, находится в диапазоне от 0,001 до 50 масс. %, причем предпочтительно
для растворимых в воде пептидов оно находится в диапазоне от 0,001 до 10 масс. %, или
для растворимых в воде полисахаридов оно находится в диапазоне от 0,005 до 0,5 масс. %, или
для растворимых в воде растительных экстрактов оно находится в диапазоне от 0,01 до 10 масс. %, или
для растворимых в воде полиолов оно находится в диапазоне от 0,1 до 45 масс. %, или
для растворимых в воде витаминов оно находится в диапазоне от 0,1 до 5 масс. %.
Композиция согласно настоящему изобретению находится в виде слоя или в виде самоподдерживающегося слоя, или она нанесена на подложку. В случае использования подложки композиция согласно настоящему изобретению используется в качестве маски для лица. В случае отсутствия какой-либо подложки композицию согласно настоящему изобретению используют в качестве сыворотки для лица или крема для лица, и ее можно также использовать в виде самоподдерживающейся маски для лица. Композиция согласно настоящему изобретению находится в сухом виде, растворимом в воде.
2
2
2
2
2
2
2
Масса на единицу площади слоя композиции согласно настоящему изобретению для использования в косметических средствах на подложке находится в диапазоне от 0,2 до 50 г/м, предпочтительно от 1,5 до 20 г/м, более предпочтительно от 1,0 до 20 г/м, наиболее предпочтительно от 1,3 до 1,7 г/м или 1,7 г/м. Масса на единицу площади слоя самоподдерживающейся композиции согласно настоящему изобретению находится в диапазоне от 2 до 50 г/м, предпочтительно от 4 до 20 г/м. Слой композиции согласно настоящему изобретению, имеющий более низкую массу на единицу площади, можно использовать для ежедневного ухода, где концентрация веществ только дополняется. Слой композиции согласно настоящему изобретению, имеющий большую массу на единицу площади, будет затем необходим с косметической точки зрения для более интенсивного курса. Массы на единицу площади слоев композиции согласно настоящей заявке определяли посредством небольших образцов - стандарта:  EN 12127 (80 0849).
В случае, когда композицию согласно настоящему изобретению наносят на подложку, тогда подразумевается, что подложка представляет собой ткань, которую предпочтительно выбирают из группы, содержащей тканый материал, основовязаное трикотажное полотно, трикотажное полотно, нетканый материал или фольгу.
Материал ткани в виде подложки согласно настоящему изобретению выбирают из группы, содержащей сложный полиэфир, целлюлозу, полиуретан, полипропилен, полиэтилен, вискозу, полиамид или их смеси.
Материал фольги в виде подложки согласно настоящему изобретению выбирают из группы, содержащей алюминий, такой как алюминиевая фольга, полиамид, сложный полиэфир, полипропилен, полиэтилен или их смеси.
Другой вариант осуществления согласно настоящему изобретению представляет собой способ получения композиции, описанной выше, в котором получают прядильный раствор, содержащий гиалуроновую кислоту, ее соль и по меньшей мере один полимер-носитель в воде, затем его прядут электростатически. Часть прядильного раствора может представлять собой необязательную добавку косметически активного вещества и/или вспомогательного средства, описанного выше.
Другой предпочтительный вариант осуществления способа согласно настоящему изобретению состоит в том, что мицеллы, содержащие липофильное вещество или их смесь, как описано выше, добавляют в прядильный раствор. Прядение можно также проводить из суспензии, которая образуется после добавления липофильного вещества или их смесей в прядильный раствор.
Компоненты прядильного раствора гомогенизируют в воде в течение 10-16 часов, предпочтительно в течение до 12 часов.
Еще одним предпочтительным вариантом осуществления способа согласно настоящему изобретению является такой, в котором получают прядильный раствор, содержащий гиалуроновую кислоту или ее соль и полиэтиленоксид или содержащий гиалуроновую кислоту и смесь полиэтиленоксида, карбоксиметилцеллюлозы и поливинилового спирта, причем они образуют 2-12 масс. %, предпочтительно 4-10 масс. %, прядильного раствора.
Способ получения композиции согласно настоящему изобретению обеспечивает использование гиалуроновой кислоты в широком диапазоне молекулярных масс и в высокой концентрации, и в то же время он обеспечивает возможность сильного изменения концентраций отдельных косметических сырьевых материалов. Способ получения согласно настоящему изобретению проводят при температуре, попадающей в диапазон от 18 до 45°С, и под нормальным давлением из водной среды в электростатическом поле, где пучок волокон, собранный на собирающем электроде, покрытом подложкой, т.е. тканью или фольгой, вытягивают из прядильного раствора посредством силы электростатического поля. Такой механизм облегчает получение слоя волокон и в то же время ткани или фольги, в таком случае полученная композиция находится в виде, содержащем подложку. Самоподдерживающуюся композицию получают таким же вышеописанным способом согласно настоящему изобретению без использования подложки.
Благодаря тому, что весь процесс проводят из воды в качестве растворителя, нет связанных с ним повышенных требований к устройству, получению растворов или эксплуатационной безопасности.
Композиции, полученные таким образом, подходят для косметических средств местного использования. Волокна, нанесенные на подложку-носитель, представляют собой сухие маски для лица, самоподдерживающаяся композиция согласно настоящему изобретению в таком случае представляет собой сухую форму сыворотки для лица, но в то же время ее можно использовать как и композицию, нанесенную на подложку, в качестве сухих масок для лица.
Преимуществом композиции согласно настоящему изобретению является ее сухая форма, что позволяет исключать любые консерванты, и в то же время обеспечивается стабильность продукта. Другие преимущества также включают отсутствие эмульгаторов. После нанесения на коже не остается жирной пленки. Преимущество также состоит в быстрой растворимости композиции при контакте с водой. Нет необходимости в растворении или обработке любым другим способом продукта перед его нанесением на кожу.
Способ нанесения сухой композиции согласно настоящему изобретению на подложке в качестве маски для лица предусматривает несколько стадий: увлажнение лица, нанесение продукта на увлажненную кожу на 5-30 минут, причем 10 минут предпочтительны, затем удаление материала подложки с кожи и смывание сухой пленки маски при помощи воды. Рекомендуется наносить обычный крем после применения.
Способ нанесения сухой композиции согласно настоящему изобретению без подложки в качестве маски для лица предусматривает следующие стадии: увлажнение лица водой посредством распылителя, необязательно посредством губки; извлечение продукта из упаковки пинцетом или пальцами; нанесение продукта на кожу и распределение продукта по всему лицу и шее. Маску оставляют для воздействия на 5-20 минут, затем сухую пленку маски смывают водой. Рекомендуется наносить обычный крем после применения.
Способ нанесения сухой композиции согласно настоящему изобретению без подложки в качестве сыворотки для лица предусматривает такие стадии: увлажнение лица водой, оптимально посредством распылителя, извлечение продукта из упаковки пинцетом, нанесение продукта на кожу и распределение продукта по всему лицу, шее и необязательно зоне декольте. Продукт остается на коже, его не смывают. Однако, необходимо использовать достаточное количество воды и распределять его тщательно, с тем чтобы на коже не оставалось видимой пленки.
Определения терминов
Выражение «слой» означает слой композиции согласно настоящему изобретению, который образуется на собирающем электроде после прядения полимерной смеси.
Выражение «фольга» обычно означает очень тонкий лист, полученный промышленно из синтетических полимеров и металлов.
Выражение «ш-гексапептид-1» означает пептид, последовательность которого содержит 6 аминокислот. Указанная последовательность является следующей - Н-GSPAGS-OH (глицин - серии - пролин - аланин - глицин - серии).
Выражение «полимер-носитель» означает биосовместимый натуральный или синтетический полимер, который можно отдельно прясть электростатически, является подходящим для косметических применений и не вызывает никакой нежелательной или системной токсичности.
Выражение «растворимые в воде пептиды» означает олигопептиды, содержащие до 10 аминокислот, или полипептиды, содержащие до 100 аминокислот, которые растворимы в воде.
Выражение «растворимые в воде белки» означает высокомолекулярные биополимеры, содержащие более 100 аминокислот или имеющие молекулярную массу в диапазоне от 200 до 180000 г/моль, которые растворимы в воде.
Выражение «растворимые в воде полисахариды» означает полимерные сахариды с молекулярной массой в диапазоне 200000-1500000 г/моль, которые растворимы в воде.
Выражение «растворимые в воде растительные экстракты» означает спиртовые экстракты растений или их частей, которые подходят для косметических применений, не вызывают никакой нежелательной или системной токсичности и которые растворимы в воде.
Выражение «растворимые в воде полиолы» означает многоатомные спирты, предпочтительно диолы, которые растворимы в воде.
Выражение «растворимые в воде витамины» означает витамины группы В, т.е. B1, В2, В3, В5, В6, Н (В7), В9, В12, или витамин С, или их сложноэфирные производные.
Краткое описание фигур
Фиг. 1: Нановолоконный слой, содержащий гиалуроновую кислоту, полиэтиленоксид и белок молочной сыворотки.
Фиг. 2: Нановолоконный слой, содержащий гиалуроновую кислоту, полиэтиленоксид, ацетил гексапептид-8 и белок молочной сыворотки.
Фиг. 3: Нановолоконный слой, содержащий гиалуроновую кислоту, полиэтиленоксид, ацетил гексапептид-8 и белок молочной сыворотки, экстракт надземных частей иван-чая, экстракт зеленых зерен аравийского кофе, экстракт листьев китайской камелии, экстракт корня женьшеня обыкновенного.
Фиг. 4: Нановолоконный слой, содержащий гиалуроновую кислоту, полиэтиленоксид, ацетил гексапептид-8 и белок молочной сыворотки, экстракт надземных частей иван-чая, экстракт зеленых зерен аравийского кофе, экстракт листьев китайской камелии, экстракт корня женьшеня обыкновенного.
Фиг. 5А: Нановолоконный слой, полученный прядением смесей: образец А в своем составе содержит ГК/ПЭО и вещества из группы А - смотрите таблицу 2 ниже.
Фиг. 5В: Нановолоконный слой, полученный прядением смесей: образец В в своем составе содержит ГК/ПЭО и вещества из групп А+В - смотрите таблицу 2 ниже.
Фиг. 5С: Нановолоконный слой, полученный прядением смесей: образец С в своем составе содержит ГК/ПЭО/КМЦ/ПВС и вещества из группы А - смотрите таблицу 2 ниже.
Фиг. 5D: Образец D в своем составе содержит ГК/ПЭО/КМЦ/ПВС и вещества из групп А+В - смотрите таблицу 2 ниже.
Фиг. 6А: Нановолоконный слой, полученный прядением смесей: образец А в своем составе содержит ГК/ПЭО и вещества из группы А - смотрите таблицу 3 ниже.
Фиг. 6В: Нановолоконный слой, полученный прядением смесей: образец В в своем составе содержит ГК/ПЭО и вещества из групп А+В - смотрите таблицу 3 ниже.
Фиг. 6С: Нановолоконный слой, полученный прядением смесей: образец С в своем составе содержит ГК/ПЭО/КМЦ/ПВС и вещества из группы А - смотрите таблицу 3 ниже.
Фиг. 6D: Образец D в своем составе содержит ГК/ПЭО/КМЦ/ПВС и вещества из групп А+В - смотрите таблицу 3 ниже.
Фиг.7: Нановолоконный слой на различных материалах подложки А) ПЭ низкой плотности (шероховатый), В) тканый материал - целлюлоза, С) плетеный материал - целлюлоза.
1
Фиг. 8: Спектр Н-ЯМР креатина в смеси ГК/ПЭО.
Фиг. 9: Нановолоконный слой, содержащий гиалуроновую кислоту, полиэтиленоксид и креатин.
1
Фиг. 10: Спектр Н-ЯМР креатина в смеси ГК/ПЭО.
Фиг. 11: Нановолоконный слой, содержащий гиалуроновую кислоту, полиэтиленоксид и креатин.
Фиг. 12: Нановолоконный слой, содержащий гиалуроновую кислоту с полимерными мицеллами, содержащими дипальмитат пиридоксина и полиэтиленоксид.
Фиг. 13: Отношение соевых белков и воды в мг к массе образца в мг в нановолоконном слое.
Фиг. 14: Нановолоконный слой, полученный прядением смеси с соевыми белками.
Фиг. 15: Отношение ацетил гексапептида-8 в мг к массе образца в нановолоконном слое.
Фиг. 16: Нановолоконный слой, полученный прядением смеси с ацетил гексапептидом-8 и водой.
Фиг. 17: Нановолоконный слой, полученный прядением смеси гиалуроновой кислоты, полиэтиленоксида, белка молочной сыворотки, пропиленгликоля, экстракта надземных частей иван-чая, алоэ вера и карбоксиметил-бета-глюкана натрия.
Фиг. 18: Эффект быстродействующих косметических продуктов в виде сыворотки и крема-сыворотки на эластичность кожи в течение 3 часов после нанесения.
Фиг. 19: Эффект быстродействующих косметических продуктов в виде сыворотки и крема-сыворотки на эластичность кожи в течение 24 часов после нанесения.
Фиг. 20: Эффект быстродействующих косметических продуктов в виде сыворотки и крема-сыворотки на эластичность кожи при применении в течение 4 недель.
Фиг. 21: Эффект быстродействующих косметических продуктов в виде сыворотки и крема-сыворотки на содержание сыворотки на коже в течение 2 часов после нанесения.
Фиг. 22: Эффект быстродействующих косметических продуктов в виде сыворотки и крема-сыворотки на значения ТЭПВ при применении в течение 4 недель.
Фиг. 23: Эффект быстродействующих косметических продуктов в виде маски для лица на эластичность кожи в течение 3 часов после нанесения.
Фиг. 24: Влияние быстродействующих косметических продуктов в виде маски для лица на значения ТЭПВ в течение 3 часов после нанесения.
Предпочтительные варианты осуществления настоящего изобретения

Нановолоконные быстродействующие косметические средства получали на устройстве 4Spin 4SPIN C4S LAB, обычно с расстоянием между электродами 20 см и дозировкой 150 мкл/минуту. Напряжение находилось в диапазоне 20-60 кВ.
Изображения со сканирующего электронного микроскопа получали на устройстве Tescan VEGA II LSU с вольфрамовым катодом и максимальным разрешением 3 нм. Изображения получали в режиме высокого вакуума. Ускоряющее напряжение составляло 5 кВ.
Спектры ЯМР добавок измеряли на BRUKER AVANCE 500 (500 МГц) в дейтерированной воде. Для обработки экспериментальных данных использовали программное обеспечение компании Bruker TOPSPIN 1.2 и программное обеспечение 25 SpinWorks 3.1.
Качественное и количественное определение экстрактов проводили посредством системы для ВЭЖХ Shimadzu Prominence LC-20, оборудованной детектором для ультрафиолетовой и видимой области спектра.
Качественное и количественное определение пептидов в качестве активных веществ проводили посредством системы для ЖХ Waters Acquity, оборудованной масс-спектрометром MALDI-SYNAPT Q-TOF.
Спектры в ультрафиолетовой и видимой области измеряли на спектрофотометре для ультрафиолетовой и видимой области спектра Varian Сагу 100 Cone в диапазоне длин волн 800-190 нм, необязательно 400-190 нм.
Пример 1
2
Готовили раствор 3,816 г гиалуроновой кислоты (ГК) с молекулярной массой 83200 г/моль и 0,96 г полиэтиленоксида с молекулярной массой 400000 г/моль, 0,024 г белка молочной сыворотки и 75,2 г воды. Раствор гомогенизировали в течение 14 часов при температуре 20°С. Раствор пряли на собирающем электроде без какой-либо текстильной подложки. На фиг. 1 показана фотография со сканирующего электронного микроскопа. Масса на единицу площади нановолоконного слоя составляла 11,023 г/м. Диаметр волокон составлял 105 нм.
Пример 2 (ГК/ПЭО 2/98)
2
Готовили раствор 0,540 г гиалуроновой кислоты (ГК) с молекулярной массой 83200 г/моль, 5,88 г полиэтиленоксида с молекулярной массой 400000 г/моль и 94 г воды. Гиалуроновая кислота составляла 2% в пересчете на сухое вещество. Раствор гомогенизировали в течение 10 часов при температуре 45°С. Раствор пряли на собирающем электроде без какой-либо текстильной подложки. Масса на единицу площади нановолоконного слоя составляла 15,59 г/м. Диаметр волокон составлял 144 нм.
Пример 3 (ГК/ПЭО 98/2)
2
Готовили раствор 5,88 г гиалуроновой кислоты (ГК) с молекулярной массой 83200 г/моль, 0,06 г полиэтиленоксида с молекулярной массой 400000 г/моль, 0,06 г полиэтиленоксида с молекулярной массой 4000000 г/моль и 94 г воды. Гиалуроновая кислота составляла 98% в пересчете на сухое вещество. Раствор гомогенизировали в течение 12 часов при температуре 18°С. Раствор пряли на собирающем электроде без какой-либо текстильной подложки. Масса на единицу площади нановолоконного слоя составляла 12,3 г/м. Диаметр волокон составлял 179 нм.
Пример 4 (ГК/ПЭО 80/20)
2
Готовили раствор 4,8 г гиалуроновой кислоты (ГК) с молекулярной массой 83200 г/моль, 1,2 г полиэтиленоксида с молекулярной массой 400000 г/моль и 94 г воды. Гиалуроновая кислота составляла 80% в пересчете на сухое вещество. Раствор гомогенизировали в течение 16 часов при температуре 20°С. Раствор пряли на собирающем электроде без какой-либо текстильной подложки. Масса на единицу площади нановолоконного слоя составляла 14,1 г/м. Диаметр волокон составлял 116 нм.
Пример 5
2
Готовили раствор 3,636 г гиалуроновой кислоты (ГК) с молекулярной массой 300000 г/моль и 0,96 г полиэтиленоксида с молекулярной массой 100000 г/моль, 0,024 г белка молочной сыворотки, 0,18 г ацетил гексапептида-8 и 75,2 г воды. Гиалуроновая кислота составляла 75,75% в пересчете на сухое вещество. Раствор гомогенизировали в течение 12 часов при температуре 23°С. Раствор пряли на собирающем электроде без какой-либо текстильной подложки. На фиг. 2 показана фотография со сканирующего электронного микроскопа. Масса на единицу площади нановолоконного слоя составляла 10,08 г/м. Диаметр волокон составлял 131 нм.
Пример 6
2
Готовили раствор 2,746 г гиалуроновой кислоты (ГК) с молекулярной массой 112400 г/моль и 0,72 г полиэтиленоксида с молекулярной массой 600000 г/моль, 0,018 г белка молочной сыворотки, 0,108 г ацетил гексапептида-8, 0,6 г экстракта надземных частей иван-чая, 0,6 г экстракта зеленых зерен аравийского кофе, 0,006 г экстракта зеленых листьев китайской камелии, 0,006 г экстракта корня женьшеня обыкновенного и 55,2 г воды. Гиалуроновая кислота составляла 57,15% в пересчете на сухое вещество. Раствор гомогенизировали в течение 14 часов при температуре 20°С. Раствор пряли на собирающем электроде без какой-либо текстильной подложки. На фиг. 3 показана фотография со сканирующего электронного микроскопа. Масса на единицу площади нановолоконного слоя составляла 10,8 г/м. Диаметр волокон составлял 148 нм.
Пример 7
2
Готовили раствор 0,176 г гиалуроновой кислоты (ГК) с молекулярной массой 97700 г/моль и 1,507 г полиэтиленоксида с молекулярной массой 900000 г/моль, 1,4 г карбоксиметилцеллюлозы с молекулярной массой 250000 г/моль, 4,775 г 16% поливинилового спирта с молекулярной массой 28000 г/моль, 0,02 г белка молочной сыворотки (CLR-Berlin), 0,12 г ацетил гексапептида-8 (Lipotec s.a.), 0,4 г экстракта наземных частей иван-чая, 0,4 г экстракта зеленых зерен аравийского кофе, 0,004 г экстракта зеленых листьев китайской камелии, 0,004 г экстракта корня женьшеня обыкновенного и 55,2 г воды. Гиалуроновая кислота составляла 3,6% в пересчете на сухое вещество. Раствор гомогенизировали в течение 16 часов при температуре 40°С. Раствор пряли на собирающем электроде без какой-либо текстильной подложки. На фиг. 4 показана фотография со сканирующего электронного микроскопа. Масса на единицу площади нановолоконного слоя составляла 11,58 г/м. Диаметр волокон составлял 88 нм.
Пример 8 (ГК/ПВС 2/98)
2
Готовили раствор 0,2 г гиалуроновой кислоты (ГК) с молекулярной массой 83200 г/моль, 9,8 г поливинилового спирта с молекулярной массой 125000 г/моль и 90 г воды. Гиалуроновая кислота составляла 2% в пересчете на сухое вещество. Раствор гомогенизировали в течение 13 часов при температуре 25°С. Раствор пряли на собирающем электроде без какой-либо текстильной подложки. Масса на единицу площади нановолоконного слоя составляла 7,77 г/м. Диаметр волокон составлял 290 нм.
Пример 9 (ГК/ПВС 50/50)
2
Готовили раствор 5 г гиалуроновой кислоты (ГК) с молекулярной массой 83200 г/моль, 5 г поливинилового спирта с молекулярной массой 125000 г/моль и 90 г воды. Гиалуроновая кислота составляла 50% в пересчете на сухое вещество. Раствор гомогенизировали в течение 15 часов при температуре 45°С. Раствор пряли на собирающем электроде без какой-либо текстильной подложки. Масса на единицу площади нановолоконного слоя составляла 1 г/м. Диаметр волокон составлял 180 нм.
Пример 10 (ГК/ПЭО/КМЦ/ПВС 4.5/38.2/38.2/19.1)
2
Готовили раствор 0,540 г гиалуроновой кислоты (ГК) с молекулярной массой 260000 г/моль и 4,5840 г полиэтиленоксида с молекулярной массой 400000 г/моль, 4,5840 г карбоксиметилцеллюлозы с молекулярной массой 395000 г/моль, 2,2920 г поливинилового спирта с молекулярной массой 125000 г/моль и 288 г воды. Гиалуроновая кислота составляла 4,5% в пересчете на сухое вещество. Раствор гомогенизировали в течение 12 часов при температуре 25°С. Раствор пряли на собирающем электроде без какой-либо текстильной подложки. Масса на единицу площади нановолоконного слоя составляла 11,023 г/м. Диаметр волокон составлял 105 нм.
Пример 11 (ГК/ПЭО/КМЦ/ПВС 80/10/5/5)
2
2
Готовили раствор 1,623 г гиалуроновой кислоты (ГК) с молекулярной массой 83200 г/моль и 0,213 г полиэтиленоксида с молекулярной массой 400000 г/моль, 0,103 г карбоксиметилцеллюлозы с молекулярной массой 250000 г/моль, 0,998 г поливинилового спирта с молекулярной массой 125000 г/моль и 48 г воды. Гиалуроновая кислота составляла 80% в пересчете на сухое вещество. Раствор гомогенизировали в течение 10 часов при температуре 40°С. Раствор пряли на собирающем электроде с текстильной подложкой (полипропиленовый спанбонд 18 г/м). Масса на единицу площади нановолоконного слоя составляла 6,23 г/м. Диаметр волокон составлял 96 нм.
Пример 12 (ГК/ПЭО/КМЦ/ПВС 1/40/40/19)
2
2
Готовили раствор 0,023 г гиалуроновой кислоты (ГК) с молекулярной массой 83200 г/моль и 0,821 г полиэтиленоксида с молекулярной массой 400000 г/моль, 0,804 г карбоксиметилцеллюлозы с молекулярной массой 250000 г/моль, 0,382 г поливинилового спирта с молекулярной массой 125000 г/моль и 48 г воды. Гиалуроновая кислота составляла 1% в пересчете на сухое вещество. Раствор гомогенизировали в течение 15 часов при температуре 22°С. Раствор пряли на собирающем электроде с текстильной подложкой (полипропиленовый спанбонд 18 г/м). Масса на единицу площади нановолоконного слоя составляла 13,82 г/м. Диаметр волокон составлял 62 нм.
Пример 13 (ГК/ПЭО/КМЦ/ПВС 19.6/40/40/0.4)
2
2
Готовили раствор 0,392 г гиалуроновой кислоты (ГК) с молекулярной массой 83200 г/моль и 0,817 г полиэтиленоксида с молекулярной массой 400000 г/моль, 0,814 г карбоксиметилцеллюлозы с молекулярной массой 250000 г/моль, 0,008 г поливинилового спирта с молекулярной массой 125000 г/моль и 48 г воды. Гиалуроновая кислота составляла 19,6% в пересчете на сухое вещество. Раствор гомогенизировали в течение 12 часов при температуре 22°С. Раствор пряли на собирающем электроде с текстильной подложкой (полипропиленовый спанбонд 18 г/м). Масса на единицу площади нановолоконного слоя составляла 7,35 г/м. Диаметр волокон составлял 57 нм.
Пример 14 (ГК/ПЭО/КМЦ/ПВС 10/30/30/30)
2
2
Готовили раствор 0,205 г гиалуроновой кислоты (ГК) с молекулярной массой 83200 г/моль и 0,613 г полиэтиленоксида с молекулярной массой 400000 г/моль, 0,609 г карбоксиметилцеллюлозы с молекулярной массой 250000 г/моль, 0,598 г поливинилового спирта с молекулярной массой 125000 г/моль и 48 г воды. Гиалуроновая кислота составляла 10% в пересчете на сухое вещество. Раствор гомогенизировали в течение 14 часов при температуре 40°С. Раствор пряли на собирающем электроде с текстильной подложкой (полипропиленовый спанбонд 18 г/м). Масса на единицу площади нановолоконного слоя составляла 9,09 г/м. Диаметр волокон составлял 54 нм.
Пример 15
Готовили растворы - раствор гиалуроновой кислоты с молекулярной массой 150000 г/моль и полиэтиленоксида с молекулярной массой 300000 г/моль и гиалуроновой кислоты в смеси с карбоксиметилцеллюлозой, полиэтиленоксидом и поливиниловым спиртом. Гиалуроновая кислота характеризовалась молекулярной массой 150000 г/моль, полиэтиленоксид характеризовался молекулярной массой 300000 г/моль, карбоксиметилцеллюлоза характеризовалась молекулярной массой 250000 г/моль, 16% поливиниловый спирт характеризовался молекулярной массой 63000 г/моль. В таблице 2 ниже представлены вещества и группы веществ в отношении того, как их добавляют в прядильные растворы, включая концентрации.
Готовили восемь образцов.
Образец А содержал в своем составе ГК/ПЭО и вещества из группы А - смотрите таблицу 2 выше (смотрите также фиг. 5А).
Образец В содержал в своем составе ГК/ПЭО и вещества из групп А+В - смотрите таблицу 2 выше (смотрите также фиг. 5В).
Образец С содержал в своем составе ГК/ПЭО/КМЦ/ПВС и вещества из группы А - смотрите таблицу 2 выше (смотрите также фиг. 5С).
Образец D содержал в своем составе ГК/ПЭО/КМЦ/ПВС и вещества из групп А+В - смотрите таблицу 2 выше (смотрите также фиг. 5D).
Два других образца содержали ГК/ПЭО и или вещества из групп А+В+С, или вещества из групп A+B+C+D - смотрите таблицу 2 выше.
Два других образца содержали ГК/ПЭО/КМЦ/ПВС и или вещества из групп А+В+С, или вещества из групп A+B+C+D - смотрите таблицу 2 выше.
При прядении косметически активных веществ, мы начинали с исходного 6 масс. % раствора гиалуроновой кислоты и полиэтиленоксида в отношении 80/20. Процентную долю ПЭО поддерживали на уровне 20% в пересчете на сухое вещество, а долю ГК снижали в зависимости от присутствия в процентах отдельных веществ, т.е. количество гиалуроновой кислоты снижалось. При включении всех компонентов отношение гиалуроновой кислоты к полиэтиленоксиду составляло 60/20. Из исходной смеси варианта, содержащего 4 масс. % в пересчете на сухое вещество, где поддерживали процентное содержание ГК (4,5 масс. %), и из ПВС вычитали только процентные содержания растворов (экстракта зеленых зерен аравийского кофе, глицерина и подобного). Из исходной концентрации КМЦ вычитали процентные содержания жидкостей, и, наконец, из ПЭО вычитали процентные содержания твердых веществ. Таким образом, в конце содержание трех полимеров-носителей снижалось. Объемы выпуска этих смесей представлены в таблице 4 в виде объема выпуска В. На фиг. 5 показаны нановолоконные слои отдельных косметических смесей.
Пример 16
Готовили растворы - раствор гиалуроновой кислоты с молекулярной массой 80000 г/моль и полиэтиленоксида с молекулярной массой 400000 г/моль и гиалуроновой кислоты в смеси с карбоксиметилцеллюлозой, полиэтиленоксидом и поливиниловым спиртом. Гиалуроновая кислота характеризовалась молекулярной массой 80000 г/моль, полиэтиленоксид характеризовался молекулярной массой 400000 г/моль, карбоксиметилцеллюлоза характеризовалась молекулярной массой 150000 г/моль, 16% поливиниловый спирт характеризовался молекулярной массой 91000 г/моль. В таблице 3 ниже представлены вещества и группы веществ в отношении того, как их добавляют в прядильные растворы, включая концентрации.
Готовили восемь образцов.
Образец А содержал в своем составе ГК/ПЭО и вещества из группы А - смотрите таблицу 3 выше (смотрите также фиг. 6А).
Образец В содержал в своем составе ГК/ПЭО и вещества из групп А+В - смотрите таблицу 3 выше (смотрите также фиг. 6В).
Образец С содержал в своем составе ГК/ПЭО/КМЦ/ПВС и вещества из группы А - смотрите таблицу 3 выше (смотрите также фиг. 6С).
Образец D содержал в своем составе ГК/ПЭО/КМЦ/ПВС и вещества из групп А+В - смотрите таблицу 3 выше (смотрите также фиг. 6D).
Два других образца содержали ГК/ПЭО и или вещества из групп А+В+С, или вещества из групп A+B+C+D - смотрите таблицу 3 выше.
Два других образца содержали ГК/ПЭО/КМЦ/ПВС и или вещества из групп А+В+С или вещества из групп A+B+C+D - смотрите таблицу 3 выше.
Отношение 80/20 поддерживали в смеси ГК/ПЭО, поскольку процентные содержания всех веществ вычитали из общего содержания в пересчете на сухое вещество, а оставшееся содержание в пересчете на сухое вещество затем делили в отношении 80/20. Аналогичный подход применяли для продукта, содержащего два полимера-носителя, гиалуроновую кислоту и добавку, которая представляла собой карбоксиметилцеллюлозу, где снова общую сумму процентных содержаний вычитали из общего содержания в пересчете на сухое вещество, а остаток делили в отношении ГК/ПЭО/КМЦ/ПВС 4,5/38,2/38,2/19,1. Объемы выпуска этих смесей представлены в таблице 3 как объемы выпуска С (ГК/ПЭО) и D (ГК/ПЭО/КМЦ/ПВС).
Пример 17
Готовили раствор 13,293 г гиалуроновой кислоты (ГК) с молекулярной массой 83200 г/моль и 1,8 г полиэтиленоксида с молекулярной массой 400000 г/моль, 0,009 г белка молочной сыворотки, 0,9 г пропиленгликоля, 1,8 г экстракта наземных частей иван-чая, 0,18 г алоэ вера, 0,018 г карбоксиметил-бета-глюкана натрия и 280 г воды. Гиалуроновая кислота составляла 73,1% в пересчете на сухое вещество. Раствор гомогенизировали в течение 14 часов при температуре 20°С. Раствор пряли на различных типах текстильных подложек. Объемы выпуска представлены в таблице 4.
Пример 18
1
Готовили раствор 2,385 г гиалуроновой кислоты (ГК) с молекулярной массой 83200 г/моль и 0,6 г полиэтиленоксида с молекулярной массой 400000 г/моль, 0,015 г креатина и 47 г воды. Гиалуроновая кислота составляла 79,5% в пересчете на сухое вещество. Раствор перемешивали в аппарате для встряхивания в течение 12 часов при температуре 25°С. Затем его пряли. 10 мг образца растворяли в дейтерированной воде и измеряли спектр Н-ЯМР (фиг. 8). Нановолоконный слой, содержащий гиалуроновую кислоту, полиэтиленоксид и креатин, показан на фиг. 9.
Пример 19
1
Готовили раствор 2,34 г гиалуроновой кислоты (ГК) с молекулярной массой 83200 г/моль и 0,6 г полиэтиленоксида с молекулярной массой 400000 г/моль, 0,06 г креатина и 47 г воды. Гиалуроновая кислота составляла 78% в пересчете на сухое вещество. Раствор перемешивали в аппарате для встряхивания в течение 16 часов при температуре 20°С. Затем его пряли. 10 мг образца растворяли в дейтерированной воде и измеряли спектр Н-ЯМР (фиг. 10). Нановолоконный слой, содержащий гиалуроновую кислоту, полиэтиленоксид и креатин, показан на фиг. 11.
Пример 20
2
Готовили раствор 0,4 гиалуроновой кислоты с молекулярной массой 10000 г/моль, содержащей полимерные мицеллы с пальмитатом пиридоксина, 0,1 г полиэтиленоксида с молекулярной массой 600000 г/моль и 4,5 г воды. Гиалуроновая кислота составляла 80% в пересчете на сухое вещество. Раствор перемешивали в аппарате для встряхивания в течение 16 часов при температуре 25°С. Затем его пряли. Масса на единицу площади нановолоконного слоя составляла 10,71 г/м. Нановолоконный слой, содержащий мицеллы с липидным компонентом, показана на фиг. 12. Диаметр волокон составлял 308 нм.
Пример 21
Готовили раствор 4,5 г гиалуроновой кислоты (ГК) с молекулярной массой 83200 г/моль и 1,2 г полиэтиленоксида с молекулярной массой 400000 г/моль, 0,3 г соевых белков и 94 г воды. Гиалуроновая кислота составляла 69,23% в пересчете на сухое вещество. Раствор перемешивали в аппарате для встряхивания в течение 12 часов при температуре 40°С. Затем его пряли. Нановолоконный слой разрезали на круги, в которых определяли концентрацию соевых белков и воды посредством детектирования в ультрафиолетовой и видимой области спектра. Исходная концентрация составляла 0,05 мг/мг образца. После прядения концентрация падала до 0,045 мг/мг образца с относительной погрешностью 3%. Этот также подтверждало однородность процесса прядения (фиг. 13). На фиг. 14 показан нановолоконный слой, полученный прядением смеси с соевыми белками и водой.
Пример 22
Готовили раствор 8,4 г гиалуроновой кислоты (ГК) с молекулярной массой 83200 г/моль и 2,4 г полиэтиленоксида с молекулярной массой 400000 г/моль, 1,2 г ацетил гексапептида-8 и 188 г воды. Гиалуроновая кислота составляла 70% в пересчете на сухое вещество. Раствор перемешивали в аппарате для встряхивания в течение 14 часов при температуре 25°С. Затем его пряли. Нановолоконный слой разрезали на круги, в которых измеряли концентрацию ацетил гексапептида-8 посредством жидкостной хроматографии с масс-спектрометрией (LC-MS). Исходная концентрация составляла 0,1 мг/мг образца. После прядения концентрация падала до 0,08 мг/мг образца с относительной погрешностью 3%. Этот также подтверждало однородность процесса прядения (фиг. 15). Нановолоконный слой показан на фиг. 16.
Пример 23
Готовили раствор 5,196 г гиалуроновой кислоты (ГК) с молекулярной массой 83200 г/моль и 6 г полиэтиленоксида с молекулярной массой 400000 г/моль, 0,06 г белка молочной сыворотки, 0,6 г пропиленгликоля, 1,2 г экстракта наземных частей иван-чая, 0,12 г алоэ вера, 0,012 г карбоксиметил-бета-глюкана и 187 г воды. Гиалуроновая кислота составляла 39,4% в пересчете на сухое вещество. Раствор гомогенизировали в течение 12 часов при температуре 20°С. Раствор пряли в течение различных периодов времени (таблица 5). Нановолоконный слой показан на фиг. 17. Диаметр волокон составлял 162 нм.
Пример 24
Сравнительный тест эффектов in vivo быстродействующих косметических средств в виде сыворотки для лица и крема-сыворотки на эластичность кожи в течение 3 и 24 часов после нанесения продуктов
Готовили раствор 1 из 4,02 г гиалуроновой кислоты (ГК) с молекулярной массой 83200 г/моль и 1,2 г полиэтиленоксида с молекулярной массой 400000 г/моль, 0,06 г экстракта планктона, 0,18 г ацетил гексапептида-8, 0,3 г экстракта листьев китайской камелии, 0,06 г алоэ вера, 0,18 г соевого белка. Раствор гомогенизировали в аппарате для встряхивания в течение 12 часов. Затем его пряли самоподдерживающимся образом.
Готовили раствор 2 из 4,8 г гиалуроновой кислоты (ГК) с молекулярной массой 83200 г/моль и 1,2 г полиэтиленоксида с молекулярной массой 400000 г/моль. Раствор гомогенизировали в аппарате для встряхивания в течение 12 часов. Затем его пряли самоподдерживающимся образом.
Крем-сыворотку (эмульсию типа масло в воде) готовили из 12 г триглицеридов октановой кислоты и декановой кислоты, 5 г смеси глицерилмоностеарата и стеарата ПЭГ-100, 2 г смеси акрилата натрия, сополимера акрилоилдиметилтаурата, изогексадекана и полисорбата 80, 1,2 г полиэтиленоксида, 4,02 г гиалуроновой кислоты с молекулярной массой 83200 г/моль, 0,06 г экстракта планктона, 0,18 г ацетил гексапептида-8, 0,3 г экстракта листьев китайской камелии, 0,06 г алоэ вера, 0,8 г смеси бензилового спирта и дегидроуксусной кислоты и 74,38 г дистиллированной воды.

Для контроля эффектов сухой сыворотки для лица и крема-сыворотки на эластичность кожи сначала измеряли исходные значения указанного параметра в местах предполагаемого нанесения продуктов. Затем спряденные образцы растворов 1 и 2 и косметический препарат массой 5-10 мг наносили на предплечье. Спряденные образцы растворяли посредством определенного количества воды, а затем распределяли на отмеченной области, в то же время крем-сыворотку также распределяли. Образцы не удаляли с кожи. Эффект продуктов в отношении немедленного увеличения эластичности кожи контролировали в моменты времени 0,5, 1, 2 и 3 часа (фиг. 18), а краткосрочное увеличение эластичности при их применении контролировали в течение 4 дней всегда через 24 часа (фиг. 19) после предыдущего нанесения продуктов. Измерение эластичности проводили посредством датчика Cutometer МРА 580.
Пример 25
Сравнительный тест эффектов in vivo быстродействующих косметических средств в виде сыворотки для лица и крема-сыворотки на эластичность кожи при применении продуктов в течение 4 недель
Готовили раствор 1 из 4,02 г гиалуроновой кислоты (ГК) с молекулярной массой 83200 г/моль и 1,2 г полиэтиленоксида с молекулярной массой 600000 г/моль, 0,06 г экстракта планктона, 0,18 г ацетил гексапептида-8, 0,3 г экстракта листьев китайской камелии, 0,06 г алоэ вера, 0,18 г соевого белка. Раствор гомогенизировали в аппарате для встряхивания в течение 12 часов. Затем его пряли самоподдерживающимся образом.
Готовили раствор 2 из 4,8 г гиалуроновой кислоты (ГК) с молекулярной массой 83200 г/моль и 1,2 г полиэтиленоксида с молекулярной массой 600000 г/моль. Раствор гомогенизировали в аппарате для встряхивания в течение 12 часов. Затем его пряли самоподдерживающимся образом.
Готовили крем-сыворотку (эмульсию типа масло в воде) из 12 г триглицеридов октановой кислоты и декановой кислоты, 5 г смеси глицерилмоностеарата и стеарата ПЭГ-100, 2 г смеси акрилата натрия, сополимера акрилоилдиметилтаурата, изогексадекана и полисорбата 80, 1,2 г полиэтиленоксида, 4,02 г гиалуроновой кислоты с молекулярной массой 83200 г/моль, 0,06 г экстракта планктона, 0,18 г ацетил гексапептида-8, 0,3 г экстракта листьев китайской камелии, 0,06 г алоэ вера, 0,8 г смеси бензилового спирта и дегидроуксусной кислоты и 74,38 г дистиллированной воды.

Для контроля эффектов сухой сыворотки для лица и крема-сыворотки на эластичность кожи сначала измеряли исходные значения указанного параметра в местах предполагаемого нанесения продуктов. Затем спряденные образцы растворов 1 и 2 и косметический препарат массой 5-10 мг наносили на предплечье. Спряденные образцы растворяли посредством определенного количества воды, а затем распределяли на отмеченной области, в то же время крем-сыворотку также распределяли. Образцы не удаляли с кожи. Эффект продуктов на длительное увеличение эластичности кожи контролировали при применении в течение 4 недель на 7, 14, 21 и 28 день (фиг. 20). Измерение эластичности проводили посредством датчика Cutometer МРА 580.
Пример 26
Сравнительный тест эффектов in vivo быстродействующих косметических средств в виде сыворотки для лица и крема-сыворотки на количество кожного жира в течение 2 часов после нанесения продуктов
Готовили раствор 1 из 4,02 г гиалуроновой кислоты (ГК) с молекулярной массой 83200 г/моль и 1,2 г полиэтиленоксида с молекулярной массой 400000 г/моль, 0,06 г экстракта планктона, 0,18 г ацетил гексапептида-8, 0,3 г экстракта листьев китайской камелии, 0,06 г алоэ вера, 0,18 г соевого белка. Раствор гомогенизировали в аппарате для встряхивания в течение 12 часов. Затем его пряли самоподдерживающимся образом.
Готовили раствор 2 из 4,8 г гиалуроновой кислоты (ГК) с молекулярной массой 83200 г/моль и 1,2 г полиэтиленоксида с молекулярной массой 400000 г/моль. Раствор гомогенизировали в аппарате для встряхивания в течение 12 часов. Затем его пряли самоподдерживающимся образом.
Косметический препарат (эмульсию типа масло в воде) готовили из 12 г триглицеридов октановой кислоты и декановой кислоты, 5 г смеси глицерилмоностеарата и стеарата ПЭГ-100, 2 г смеси акрилата натрия, сополимера акрилоилдиметилтаурата, изогексадекана и полисорбата 80, 1,2 г полиэтиленоксида, 4,02 г гиалуроновой кислоты с молекулярной массой 83200 г/моль, 0,06 г экстракта планктона, 0,18 г ацетил гексапептида-8, 0,3 г экстракта листьев китайской камелии, 0,06 г алоэ вера, 0,8 г смеси бензилового спирта и дегидроуксусной кислоты и 74,38 г дистиллированной воды.

Для контроля эффектов сухой сыворотки для лица и крема-сыворотки на содержание кожного жира сначала измеряли исходные значения указанного параметра на области предплечья. Затем спряденные образцы растворов 1 и 2 и косметический препарат массой 5-10 мг наносили на предплечье. Спряденные образцы растворяли посредством определенного количества воды, в то же время крем-сыворотку также распределяли. Образцы не удаляли с кожи. Значения кожного жира контролировали в моменты времени 15 минут, 1 и 2 часа после нанесения продуктов (фиг. 21). Измерения кожного жира проводили посредством набора Sebumeter.
Пример 27
Сравнительный тест эффектов in vivo быстродействующих косметических средств в виде сыворотки для лица и крема-сыворотки на потерю воды кожей (ТЭПВ - трансэпидермальную потерю влаги) в течение 4 недель применения продуктов
Готовили раствор 1 из 4,02 г гиалуроновой кислоты (ГК) с молекулярной массой 83200 г/моль и 1,2 г полиэтиленоксида с молекулярной массой 400000 г/моль, 0,06 г экстракта планктона, 0,18 г ацетил гексапептида-8, 0,3 г экстракта листьев китайской камелии, 0,06 г алоэ вера, 0,18 г соевого белка. Раствор гомогенизировали в аппарате для встряхивания в течение 12 часов. Затем его пряли самоподдерживающимся образом.
Готовили раствор 2 из 4,8 г гиалуроновой кислоты (ГК) с молекулярной массой 83200 г/моль и 1,2 г полиэтиленоксида с молекулярной массой 400000 г/моль. Раствор гомогенизировали в аппарате для встряхивания в течение 12 часов. Затем его пряли самоподдерживающимся образом.
Косметический препарат (эмульсию типа масло в воде) готовили из 12 г триглицеридов октановой кислоты и декановой кислоты, 5 г смеси глицерилмоностеарата и стеарата ПЭГ-100, 2 г смеси акрилата натрия, сополимера акрилоилдиметилтаурата, изогексадекана и полисорбата 80, 1,2 г полиэтиленоксида, 4,02 г гиалуроновой кислоты с молекулярной массой 83200 г/моль, 0,06 г экстракта планктона, 0,18 г ацетил гексапептида-8, 0,3 г экстракта листьев китайской камелии, 0,06 г алоэ вера, 0,8 г смеси бензилового спирта и дегидроуксусной кислоты и 74,38 г дистиллированной воды.

Для контроля эффектов сухой сыворотки для лица и крема-сыворотки на значения потери воды кожей (ТЭПВ) сначала измеряли исходные значения указанного параметра в местах предполагаемого нанесения. Затем спряденные образцы растворов 1 и 2 и косметический препарат массой 5-10 мг наносили на кожу. Спряденные образцы растворяли посредством определенного количества воды и распределяли на отмеченной области, в то же время крем-сыворотку также распределяли. Образцы не удаляли с кожи. Значения ТЭПВ контролировали в течение 4 недель применения продуктов в на 7, 14, 21 и 28 день (фиг. 22). Измерение проводили посредством датчика Tewameter TM 3.
Пример 28
Сравнительный тест эффектов in vivo быстродействующих косметических средств в виде маски для лица на эластичность кожи в течение 3 часов после нанесения продуктов
Готовили раствор 1 из 0,176 г гиалуроновой кислоты (ГК) с молекулярной массой 83200 г/моль, 1,528 г полиэтиленоксида с молекулярной массой 400000 г/моль, 0,768 г поливинилового спирта и 1,528 г карбоксиметилцеллюлозы с молекулярной массой 250000 г/моль. Раствор гомогенизировали в аппарате для встряхивания в течение 12 часов. Затем его пряли на полипропиленовом нетканом материале.
Готовили раствор 2 из 0,176 г гиалуроновой кислоты (ГК) с молекулярной массой 83200 г/моль, 1,528 г полиэтиленоксида с молекулярной массой 400000 г/моль, 0,768 г поливинилового спирта и 1,528 г карбоксиметилцеллюлозы с молекулярной массой 250000 г/моль. Раствор гомогенизировали в аппарате для встряхивания в течение 12 часов. Затем его пряли самоподдерживающимся образом.
Готовили раствор 3 из 4,8 г гиалуроновой кислоты (ГК) с молекулярной массой 83200 г/моль и 1,2 г полиэтиленоксида с молекулярной массой 400000 г/моль. Раствор гомогенизировали в аппарате для встряхивания в течение 12 часов. Затем его пряли самоподдерживающимся образом.

Для контроля эффектов сухой маски для лица на эластичность кожи сначала измеряли исходные значения указанного параметра в местах предполагаемого нанесения продуктов. Затем спряденные образцы растворов 1, 2 и 3 массой 5-10 мг наносили на предплечье. Образец спряденного раствора 1 наносили при помощи спряденного слоя на увлажненную кожу на 15 минут, затем продукт смывали водой. Образцы спряденных растворов 2 и 3 растворяли посредством определенного количества воды, распределяли на отмеченной области и оставляли на коже на 10 минут. Продукты удаляли при помощи воды. Эффект продуктов на эластичность кожи контролировали в моменты времени 0,5, 1, 2 и 3 часа после нанесения (фиг. 23). Измерение эластичности проводили посредством датчика Cutometer МРА 580.
Пример 29
Сравнительный тест эффектов in vivo быстродействующих косметических средств в виде маски для лица на потерю воды кожей (ТЭПВ - трансэпидермальную потерю влаги) в течение 3 часов после применения продуктов
Готовили раствор 1 из 0,176 г гиалуроновой кислоты (ГК) с молекулярной массой 83200 г/моль, 1,528 г полиэтиленоксида с молекулярной массой 400000 г/моль, 0,768 г поливинилового спирта и 1,528 г карбоксиметилцеллюлозы с молекулярной массой 250000 г/моль. Раствор гомогенизировали в аппарате для встряхивания в течение 12 часов. Затем его пряли на полипропиленовом нетканом материале.
Готовили раствор 2 из 0,176 г гиалуроновой кислоты (ГК) с молекулярной массой 83200 г/моль, 1,528 г полиэтиленоксида с молекулярной массой 400000 г/моль, 0,768 г поливинилового спирта и 1,528 г карбоксиметилцеллюлозы с молекулярной массой 250000 г/моль. Раствор гомогенизировали в аппарате для встряхивания в течение 12 часов. Затем его пряли самоподдерживающимся образом.
Готовили раствор 3 из 4,8 г гиалуроновой кислоты (ГК) с молекулярной массой 83200 г/моль и 1,2 г полиэтиленоксида с молекулярной массой 400000 г/моль. Раствор гомогенизировали в аппарате для встряхивания в течение 12 часов. Затем его пряли самоподдерживающимся образом.

Для контроля эффектов маски для лица на значения ТЭПВ сначала измеряли исходные значения указанного параметра в местах предполагаемого нанесения. Затем спряденные образцы растворов 1, 2 и 3 массой 5-10 мг наносили на предплечье таким образом, что образец спряденного раствора 1 наносили при помощи спряденного слоя на увлажненную кожу на 15 минут, затем продукт вместе с тканью смывали посредством воды. Образцы спряденных растворов 2 и 3 наносили на кожу, растворяли посредством определенного количества воды, распределяли на отмеченной области и оставляли на коже на 10 минут. Затем образцы смывали с кожи посредством воды. Значения ТЭПВ контролировали в моменты времени 0,5, 1, 2 и 3 часа после нанесения (фиг. 24). Измерение проводили посредством датчика Tewameter ТМ 300.